(57)【要約】      （修正有）【課題】ＰＥ固有の高接触冷感及び滑らかな手触りを維持しながら、一方向吸水や速乾の効果を奏し、断熱効果を向上させ、また、優れた弾性、柔らかさや通気性を有するＰＥ弾性紡織生地を提供する。【解決手段】ＰＥ弾性紡織生地は、縦横に編まれた経糸ａ１１と緯糸ｂ１１を含む。緯糸ｂ１１は、ＰＥポリエチレン糸又はＰＥ被覆ナイロン芯鞘構造糸を含有するＰＥポリエチレン糸とスパンデックスとからなり、ＰＥポリエチレン糸又はＰＥ被覆ナイロン芯鞘構造糸を含有するＰＥポリエチレン糸の糸番手パラメータが７５〜３００Ｄであり、スパンデックスの糸番手パラメータが２０Ｄ〜７０Ｄである。【選択図】図１
0003231094.tif 000002
【実用新案登録請求の範囲】
【請求項１】
縦横に編まれた経糸（ａ１１）と緯糸（ｂ１１）を含むＰＥ弾性紡織生地であって、
緯糸（ｂ１１）がＰＥポリエチレン糸又はＰＥ被覆ナイロン芯鞘構造糸を含有するＰＥポリエチレン糸（ｄ１１）と、スパンデックス（ｃ１１）とからなり、ＰＥポリエチレン糸又はＰＥ被覆ナイロン芯鞘構造糸を含有するＰＥポリエチレン糸（ｄ１１）の糸番手パラメータが７５〜３００Ｄであり、スパンデックス（ｃ１１）の糸番手パラメータが２０Ｄ〜７０Ｄである、ことを特徴とするＰＥ弾性紡織生地。
【請求項２】
ＰＥポリエチレン糸又はＰＥ被覆ナイロン芯鞘構造糸を含有するＰＥポリエチレン糸（ｄ１１）とスパンデックス（ｃ１１）は、エアーカバリング又はシングルカバーリングにより機能性弾性緯糸（ｂ１１）となる、ことを特徴とする請求項１に記載のＰＥ弾性紡織生地。
【請求項３】
ＰＥポリエチレン糸又はＰＥ被覆ナイロン芯鞘構造糸を含有するＰＥポリエチレン糸（ｄ１１）とスパンデックス（ｃ１１）が、エアーカバリングにより機能性弾性緯糸（ｂ１１）となる場合、その交絡部パラメータが中圧交絡である、ことを特徴とする請求項２に記載のＰＥ弾性紡織生地。
【請求項４】
ＰＥポリエチレン糸又はＰＥ被覆ナイロン芯鞘構造糸を含有するＰＥポリエチレン糸（ｄ１１）とスパンデックス（ｃ１１）が、シングルカバーリングにより機能性弾性緯糸（ｂ１１）となる場合、その撚り度が３００〜６００撚り／メートルである、ことを特徴とする請求項２に記載のＰＥ弾性紡織生地。
【請求項５】
前記ＰＥ弾性紡織生地の坪量パラメータが１２０〜３２０ｇ／ｍ２である、ことを特徴とする請求項４に記載のＰＥ弾性紡織生地。
【考案の詳細な説明】
【技術分野】
【０００１】
本考案は、紡績製品の技術分野に関し、特にＰＥ弾性紡織生地に関する。
【背景技術】
【０００２】
紡績技術の発展に伴い、紡績製品の機能性に対する消費者の要求がますます高くなっている。特に暑い夏には機能性生地の需要が旺盛で、接触冷感、断熱、吸水速乾、紫外線抵抗性などの機能が最も期待される。
【０００３】
現在、ポリエステル、ナイロン、ビスコース繊維などの材料を含む多くの種類が市販されているが、いずれも機能が弱いか、または機能が単一である。このため、接触冷感が最も高く、しかも遮熱性と吸水速乾性を兼ね備える材料材ＰＥ（ポリエチレン糸）が開発されており、それは次のような特徴を持っている。（１）シルクのような滑らかさをしており、接触冷感が高い。（２）ＰＥ材質の含水率がゼロであり、つまり脱水すると乾燥し、この特徴を活用して、生地の組織構造と組み合わせると、一方向吸水や速乾の効果を達成することができる。（３）熱伝導率が遅いことから遮熱効果がある。しかし、従来技術のＰＥ材質には応用上の欠点が多く、染色がしにくいこと以外に、最も克服しにくいのは温度の問題であり、幅出し乾燥には１００℃を超えるとＰＥ糸が老化して固くなり、本来の特性が失われてしまう。そのため、スパンデックス製品や充填物無しの低温幅出しにかけるニット製品は、現在すでに使用されている。しかし、紡織製品（紡織を模倣した紡織を含む）の応用はまだなく、特にスパンデックス含有の高弾性紡織製品では、染色・幅出し温度と生地の縮率はすべて製品の要求を満たせない。
【先行技術文献】
【特許文献】
【０００４】
【特許文献１】（特になし）
【考案の概要】
【考案が解決しようとする課題】
【０００５】
本考案は、従来技術における織物及びＰＥ製品の上記欠点に対して、ＰＥ糸と特殊スパンデックスとを組み合わせて織物に用いることで、織物がＰＥ固有の高接触冷感及び滑らかな手触りを維持しながら、一方向吸水や速乾の効果を奏し、断熱の効果を向上させ、また優れた弾性を有するようにするＰＥ弾性紡織生地を提供する。
【課題を解決するための手段】
【０００６】
上記目的を達成させるために、本考案は下記技術案を採用する。
本考案のＰＥ弾性紡織生地は、縦横に編まれた経糸（ａ１１）と緯糸（ｂ１１）を含み、緯糸（ｂ１１）がＰＥポリエチレン糸又はＰＥ被覆ナイロン芯鞘構造糸を含有するＰＥポリエチレン糸（ｄ１１）とスパンデックス（ｃ１１）とからなり、ＰＥポリエチレン糸又はＰＥ被覆ナイロン芯鞘構造糸を含有するＰＥポリエチレン糸（ｄ１１）の糸番手パラメータが７５〜３００Ｄ（デニール）であり、スパンデックス（ｃ１１）の糸番手パラメータが２０Ｄ〜７０Ｄである。
【０００７】
以上の形態では、好ましくは、ＰＥポリエチレン糸又はＰＥ被覆ナイロン芯鞘構造糸を含有するＰＥポリエチレン糸（ｄ１１）とスパンデックス（ｃ１１）は、エアーカバリング又はシングルカバーリングにより機能性弾性緯糸（ｂ１１）となる。
【０００８】
エアーカバリング方式とは、ＰＥポリエチレン糸又はＰＥ被覆ナイロン芯鞘構造糸を含有するＰＥポリエチレン糸（ｄ１１）とスパンデックス（ｃ１１）をエアーカバリングにより機能性弾性緯糸（ｂ１１）とすることであり、この場合、交絡部パラメータが中圧交絡である。
【０００９】
シングルカバーリング方式とは、ＰＥポリエチレン糸又はＰＥ被覆ナイロン芯鞘構造糸を含有するＰＥポリエチレン糸（ｄ１１）とスパンデックス（ｃ１１）をシングルカバーリングにより機能性弾性緯糸（ｂ１１）とすることであり、この場合、撚り度が３００〜６００撚り／メートルである。
【００１０】
また、好ましくは、前記ＰＥ弾性紡織生地の坪量パラメータが１２０〜３２０ＧＳＭである。
【考案の効果】
【００１１】
本考案の有益な効果は以下のとおりである。
本考案のＰＥ弾性紡織生地は、従来技術における織物及びＰＥ製品の上記欠点に対して、ＰＥ糸と特殊スパンデックスとを組み合わせて織物に用いることで、織物はＰＥ固有の高接触冷感及び滑らかな手触りを維持しながら、一方向吸水や速乾の効果を奏し、断熱の効果を向上させ、また優れた弾性、柔らかさや通気性を有し、特に暑い夏に適している。
【図面の簡単な説明】
【００１２】
【図１】本考案のＰＥ弾性紡織生地の構造模式図である。
【図２】本考案のＰＥ弾性紡織生地のＰＥポリエチレン糸又はＰＥ被覆ナイロン芯鞘構造糸を含有するＰＥポリエチレン糸とスパンデックスとの合糸のフローチャートである。
【００１３】
ここで説明する図面は本考案をさらに理解するために提供されるものであり、本考案の一部を構成し、本考案の例示的な実施例及びその説明は本考案を解釈するために使用され、本考案を不当に限定するものではない。
【考案を実施するための形態】
【００１４】
本考案の目的、技術案及び利点をより明確にするために、以下、本考案の特定実施例及び対応する図面を参照しながら本考案の技術案を明確かつ完全に説明する。明らかなように、説明する実施例は本考案の実施例の一部に過ぎず、すべての実施例ではない。当業者が本考案の実施例に基づいて創造的な努力を必要とせずに得るすべてのほかの実施例は、本考案の範囲（実用新案登録請求の範囲）に属する。
以下、図面を参照しながら、本考案の各実施例に係る技術案を詳しく説明する。
【００１５】
［実施例１］
ＰＥ弾性紡織生地は、図１及び図２に示すように、縦横に編まれた経糸ａ１１と緯糸ｂ１１を含み、緯糸ｂ１１がＰＥポリエチレン糸又はＰＥ被覆ナイロン芯鞘構造糸を含有するＰＥポリエチレン糸ｄ１１とスパンデックスｃ１１とからなり、ＰＥポリエチレン糸又はＰＥ被覆ナイロン芯鞘構造糸を含有するＰＥポリエチレン糸ｄ１１の糸番手パラメータが７５〜３００Ｄであり、スパンデックスｃ１１の糸番手パラメータが２０Ｄ〜７０Ｄである。
【００１６】
本実施例のＰＥ弾性紡織生地では、ＰＥポリエチレン糸又はＰＥ被覆ナイロン芯鞘構造糸を含有するＰＥポリエチレン糸ｄ１１とスパンデックスｃ１１を織物に用いることで、織物は固有の高接触冷感及び滑らかな手触りを維持しながら、一方向吸水や速乾の効果を奏し、断熱の効果を向上させ、また優れた弾性を有する。
【００１７】
［実施例２］
実施例１のＰＥ弾性紡織生地では、さらに、ＰＥポリエチレン糸又はＰＥ被覆ナイロン芯鞘構造糸を含有するＰＥポリエチレン糸ｄ１１とスパンデックスｃ１１がエアーカバリング又はシングルカバーリングにより機能性弾性緯糸ｂ１１となる。ＰＥポリエチレン糸又はＰＥ被覆ナイロン芯鞘構造糸を含有するＰＥポリエチレン糸ｄ１１とスパンデックスｃ１１が、エアーカバリングにより機能性弾性緯糸ｂ１１となる場合、交絡部パラメータが中圧交絡である。ＰＥポリエチレン糸又はＰＥ被覆ナイロン芯鞘構造糸を含有するＰＥポリエチレン糸ｄ１１とスパンデックスｃ１１がシングルカバーリングにより機能性弾性緯糸ｂ１１となる場合、撚り度が３００〜６００撚り／メートルである。前記ＰＥ弾性紡織生地の坪量パラメータが１２０〜３２０ＧＳＭである。ＧＳＭとは生地坪量の単位であり、ｇ／ｍ２を表す。
【００１８】
上記ＰＥ弾性紡織生地は、スパンデックス含有デニム、サテン、綾織り織物に用いられ得る。この紡織生地の経糸ａ１１としては任意の材料の繊維糸が使用され得る。上記実施例で使用されるスパンデックスｃ１１は、一般的なスパンデックス生地ではなく、極めて低い幅出し温度である１００℃では、生地を安定化させることができ、縮みが発生することはないものであり、生地は、縮率が安定的であり、弾性が非常に優れ、またこの温度では、ＰＥポリエチレン糸ｄ１１はいかなるダメージを受けることもなく、これは、一般的なスパンデックス生地では、幅出しには１８０℃以上が必要とされ、低温スパンデックスであっても１６０〜１７０℃が必要であり、ただし、このような場合には、ＰＥポリエチレン糸ｄ１１は完全に老化して硬くなり、自体の特性を失ってしまう。ＰＥポリエチレン糸又はＰＥ被覆ナイロン芯鞘構造糸を含有するＰＥポリエチレン糸ｄ１１とスパンデックスｃ１１を、エアーカバリング又はシングルカバーリングの手段で、機能性弾性緯糸ｂ１１として、紡績するときに筬打ちを行う。経糸ａ１１を普通糸とする。上記ＰＥ弾性紡織生地は、染色の予備乾燥段階及び最後の幅出し乾燥段階のいずれにおいても、温度が１００℃に制御され、出来がった生地は、表面、弾性や縮率のいずれも安定性に優れている。ＰＥポリエチレン糸又はＰＥ被覆ナイロン芯鞘構造糸を含有するＰＥポリエチレン糸ｄ１１とスパンデックスｃ１１とをよく組み合わせて紡織生地の緯糸として用い、ＰＥポリエチレン糸又はＰＥ被覆ナイロン芯鞘構造糸を含有するＰＥポリエチレン糸ｄ１１を肌触り面とすることで、夏に人体で生じた湿気や汗が絶えずに体外の生地層まで排出され、肌触り面が常にサラサラに維持され、快適さを与え、体にべたつくことがなく、滑らかな着用性があり、また、接触冷感が同類の製品よりも３０％向上する。そして、３秒内で肉眼でも確認できるほどの速乾機能や極めて高い吸水、吸汗及び速乾の機能を備える。
【００１９】
上記ＰＥ弾性紡織生地に関しては、加工及び使用過程に亘って、１００℃を超える高温が禁止され、幅出しには１００℃に保持され、このようにすると、生地の弾性及び縮率は最も安定的である。仕上げ幅出しには、幅出し機の速度が一般的な生地の幅出し速度よりも３５％低く、このようにすると、生地の完成品のＰＥポリエチレン糸又はＰＥ被覆ナイロン芯鞘構造糸を含有するＰＥポリエチレン糸ｄ１１の弾性及び生地の手触りが最適である。ＰＥポリエチレン糸又はＰＥ被覆ナイロン芯鞘構造糸を含有するＰＥポリエチレン糸ｄ１１とスパンデックスｃ１１はエアーカバリングにより機能性弾性緯糸ｂ１１となり、その交絡部パラメータが中圧交絡であり、均一であり、毛立ちを回避できる。シングルカバーリングの場合は、撚り度は３００〜６００撚り／メートルに制御される。前記ＰＥ弾性紡織生地の坪量パラメータが１２０−３２０ＧＳＭであり、この生地は、極めて高い接触冷感、断熱性、一方向吸水性、高弾性・通気性を有する織物であり、暑い夏に求められる要件を満たし、また、柔らかさや通気性に優れる。
【００２０】
なお、ＰＥポリエチレン糸又はＰＥ被覆ナイロン芯鞘構造糸を含有するＰＥポリエチレン糸ｄ１１とスパンデックスｃ１１がエアーカバリングにより機能性弾性緯糸ｂ１１となる場合、交絡部パラメータが中圧交絡である。ここで交絡部の要件に関しては高圧交絡、中圧交絡、低圧交絡、及び極低圧交絡が含まれ、前記交絡部パラメータとは、フィラメントの１メートルあたりの交絡部の個数を表わし、このような方法によりＰＥポリエチレン糸又はＰＥ被覆ナイロン芯鞘構造糸を含有するＰＥポリエチレン糸ｄ１１フィラメントの各孔数、又はスパンデックスｃ１１を被覆する場合、ＰＥポリエチレン糸又はＰＥ被覆ナイロン芯鞘構造糸を含有するＰＥポリエチレン糸ｄ１１フィラメントとスパンデックスｃ１１を一体に固定することで、崩れて製織に不利となることを回避する。いわゆる高圧交絡、中圧交絡、低圧交絡、及び極低圧交絡は、交絡部パラメータがほぼ一致であるが、空気圧縮機で交絡する圧力が異なり、高圧交絡の場合は、空気圧縮機で交絡する圧力が２．５〜３Ｐａであり、中圧交絡の場合、空気圧縮機で交絡する圧力が２〜２．５Ｐａであり、低圧交絡の場合、空気圧縮機で交絡する圧力が１〜１．５Ｐａであり、極低圧交絡の場合、空気圧縮機で交絡する圧力が０．５Ｐａである。
【００２１】
以上は本願の実施例に過ぎず、本願を制限するものではない。当業者にとって自明なように、本願は各種変更や変化を有し得る。本願の趣旨や原理を逸脱することなく行われるすべての修正、等同置換や改良などは、本願の実用新案登録請求の範囲に含まれるものとする。
【符号の説明】
【００２２】
ａ１１  経糸
ｂ１１  緯糸
ｃ１１  スパンデックス
ｄ１１  ＰＥポリエチレン糸又はＰＥ被覆ナイロン芯鞘構造糸を含有するＰＥポリエチレン糸
【図１】
0003231094.tif 000003
【図２】
0003231094.tif 000004